【誤訳訂正書】
【提出日】平成26年10月8日(2014.10.8)
【誤訳訂正１】
【訂正対象書類名】特許請求の範囲
【訂正対象項目名】全文
【訂正方法】変更
【訂正の内容】
【特許請求の範囲】
【請求項１】
０．０１未満のカイ値を有した溶媒−グラフェン溶液を与えるように、溶媒によって不純物が入っていないグラファイトからグラフェンを剥離して得られるグラフェンシートであって、１ｋオーム／平方未満の抵抗を有する１ｍｍ２の面積より大きい不連続の透明層にて電気的に相互接続しているグラフェンシートの集合を備え、
前記層は透明基板に被着される、材料。
【請求項２】
グラフェンシートが自然のままである請求項１に記載の材料。
【請求項３】
ＣＨＰ、ＮＭＰおよびこれらの混合物から成る群から選択される微量の溶媒をさらに含む請求項１または２に記載の材料。
【請求項４】
グラフェンシートの集合が、他の炭素同素体を含まない請求項１〜３のいずれか一項に記載の材料。
【請求項５】
グラフェンシートの少なくとも１０％が原子３つ未満の層の厚さである請求項１〜４のいずれか一項に記載の材料。
【請求項６】
層が２０Ω／平方未満の抵抗を有する請求項１〜５のいずれか一項に記載の材料。
【請求項７】
層が５Ω／平方〜３５Ω／平方の間の抵抗を有する、請求項１〜６のいずれか一項に記載の材料。
【請求項８】
請求項１に記載の材料を製造するための方法であって、
（ａ）前記溶媒−グラフェン溶液に不純物が入っていないグラファイトを導入してグラフェンのシートを剥離する工程と、
（ｂ）溶媒とグラフェンシートを前記透明基板に塗布して、１ｍｍ２の面積より大きい不連続な層にて電気的に相互接続する前記グラフェンシートの集合を生成する工程とを備える方法。
【請求項９】
表面がシリコンである請求項８に記載の製造方法。
【請求項１０】
表面がガラスである請求項８に記載の製造方法。
【請求項１１】
グラフェンシートの集合が、人観察者に対する普通の入射角で鏡反射性である請求項８に記載の製造方法。
【請求項１２】
表面が液状界面である請求項８〜１１のいずれか一項に記載の製造方法。
【請求項１３】
表面が固体であり、溶媒とグラフェンシートを表面に塗布する工程が、溶媒塗布および溶媒除去のための複数の工程を有することによってグラフェンシートの積層を与える、請求項８〜１１のいずれか一項に記載の製造方法。
【請求項１４】
溶媒を塗布する工程が表面上への溶媒の層流を採用する請求項８〜１３のいずれか一項に記載の製造方法。
【請求項１５】
溶媒を塗布する工程がスピンコーティング法を採用する請求項１４に記載の製造方法。
【請求項１６】
前記不連続な層の厚さが、２０Ω／平方未満の抵抗性を提供する請求項８〜１５のいずれか一項に記載の製造方法。
【請求項１７】
前記不連続な層が１０μｍ未満の厚さである請求項８〜１６のいずれか一項に記載の製造方法。
【請求項１８】
０．０１未満のカイの値を特徴とする溶媒で処理された、不純物が入っていないグラファイトから得られたグラフェン。
【請求項１９】
前記透明基板において前記グラフェンシートを塗布する表面から導電性電極を形成する工程をさらに備える、請求項８に記載の方法。
【請求項２０】
前記導電性電極を電荷蓄積デバイスに組み込む工程をさらに備える、請求項１９に記載の方法。
【請求項２１】
前記導電性電極は、バッテリー、燃料電池、およびコンデンサからなる群から選択される電荷蓄積デバイスに組み込まれる、請求項２０に記載の方法。
【請求項２２】
前記溶媒−グラファイト溶液にポリマーを分散させる工程をさらに備える、請求項１９に記載の方法。
【請求項２３】
前記ポリマーはポリウレタン、ポリピロリドン、ポリビニルアルコール、ポリイミド、ポリアミド、多糖類、ナイロン、タンパク質、ＤＮＡおよびエポキシからなる群から選択される、請求項２２に記載の方法。
【請求項２４】
前記グラフェン以外の導電性カーボン材料を、前記ポリマーと前記溶媒‐グラフェン溶液の組み合わせに加える工程をさらに備える、請求項２３に記載の方法。
【請求項２５】
前記溶媒は２５℃での表面張力の値が３８．４〜４０．４ｍＪ／ｍ２である、請求項８に記載の方法。
【請求項２６】
前記溶媒の表面張力の値が３９．４ｍＪ／ｍ２である、請求項２５に記載の方法。
【請求項２７】
前記溶媒は、前記溶媒中の前記グラファイトの分散限界が０．０５ｍｇ／ｍＬを超える、請求項８に記載の方法。
【請求項２８】
前記溶媒はピロリドンの化合物を含有する、請求項８に記載の方法。
【誤訳訂正２】
【訂正対象書類名】明細書
【訂正対象項目名】００５６
【訂正方法】変更
【訂正の内容】
【００５６】
上記の技法を用いてバルクのグラファイトの溶媒に関する３６〜４３の表面張力単位（ｍＪ／ｍ２）の間の所望の表面張力の範囲を同定した。Ｎ−メチル−２−ピロリドン（ＮＭＰ）とオクチル−２−ピロリドンの５：１混合物がそのような溶媒に関する固有の特性のこの所望の値に近い。
【誤訳訂正３】
【訂正対象書類名】明細書
【訂正対象項目名】００６０
【訂正方法】変更
【訂正の内容】
【００６０】
このプロットの結果を図１１または図２２に示すが、それは、種々の溶媒のそれぞれについて表面張力という固有の特性に対する溶媒質の値χの関係を説明している。特に、上記の技法も用いて、３６〜４３の表面張力単位（ｍＪ／ｍ２）の表面張力の値を有するバルクのグラファイトの溶媒に関する所望の表面張力の範囲を同定した。このプロットはおよそ３９．４ｍＪ／ｍ２の表面張力にて明瞭な共鳴を示す。また、およそゼロのχ値についての直線と交差し、この値以下でのそれら溶媒が溶質との熱力学的な真溶液を形成することが可能である図１１または図２２のプロットされた曲線上での値を見ると、このグラフェンの場合、熱力学的な溶液を形成することができる当該溶液（すなわち、約０．０１未満のχの値を有する）の表面張力の値は、およそ３８．６ｍＪ／ｍ２〜３９．８ｍＪ／ｍ２の間である。
【誤訳訂正４】
【訂正対象書類名】明細書
【訂正対象項目名】００７１
【訂正方法】変更
【訂正の内容】
【００７１】
次いで混合物８７の残った分子は、データ点７６ｂのさらに有効な溶媒に暴露され大型高分子８８ｂを溶解する。再び、これらの分子を他に移してもよく、残りの混合物８７をデータ点７６ｃの溶媒に暴露し、最大の高分子８８ｃを抽出する。他に移した溶液のそれぞれが仕分けられたセットの高分子を含有する。本発明を用いて、カーボンナノチューブについての実質的に増大した溶媒質を有する溶媒を同定した。同一の技法および類似の溶媒が、バルクのグラファイトからグラフェンのシートを剥離するのに機能することが分かっている。
２．液相での高分子の分離および精製
自然のままの高分子の高濃度の溶質の熱力学的溶液を形成する能力によって、例えば、カーボンナノチューブまたはグラフェンシートのような高分子を、例えばサイズのような高分子のある物性によって仕分けることが可能になる。そのような仕分け工程は、例えば、クロマトグラフィ、電気泳動、誘電泳動、密度勾配遠心分離、濾過、分画沈殿または溶
媒化を使用する。
【誤訳訂正５】
【訂正対象書類名】明細書
【訂正対象項目名】００７３
【訂正方法】変更
【訂正の内容】
【００７３】
さらに詳しくは、グラフェンの溶液を形成するこれら溶媒の能力は、溶媒の量の範囲内で置かれたバルクのグラフェンからグラフェンの個々のシートを溶液が剥離することを可能にすると考えられる。このことは、約３８．４ｍＪ／ｍ２〜約４０．４ｍＪ／ｍ２の間の表面張力の値、約０．０１未満のカイの値または約０．０５ｍｇ／ｍＬを超える溶媒内でのグラフェンの分散限界を有する溶媒の量の範囲内にバルクのグラフェンの量を置くことによって達成することができる。溶媒の範囲内にグラファイトを置いた後、溶媒はグラファイトに作用して、バルクのグラファイトからグラフェンの個々のシートを剥離する。最適値に近い表面張力の値を有する溶媒は大きなシートを剥離することができるので、剥離されるグラフェンのシートのサイズは使用される特定の溶媒の選択を介して制御することができる一方で、最適値のいずれかの側に表面張力の値を有する溶媒はグラファイトを溶媒和することにあまり効果がないので、結果的にさらに小さなグラフェンのシートを生じる。
【誤訳訂正６】
【訂正対象書類名】明細書
【訂正対象項目名】００９８
【訂正方法】変更
【訂正の内容】
【００９８】
これらのデータは、溶液に溶解されたグラフェンから溶着された不連続な導電性のグラフェンフィルムの第１の実証を提供する。この背景で不連続なフィルムは、フィルムがバルクグラファイトの上方表面ではなく、他のグラフェンから単離された層の中にあることを意味する。このフィルムは大きな面積（５ｃｍ２を超える）を覆い、光学的には透明であり、ＬＣＤや太陽電池のような適用に透明電極として現在使用されている物質であるインジウムスズオキシド（ＩＴＯ）よりも大きな表面導電性を有する。さらに、上記の表は、グラフェン溶液の多数の薄いコーティングをガラススライドに塗布し、蒸発させることにより高度に導電性のフィルムを連続的にもたらす一方で、単一の厚い溶液コーティングを塗布し、ＣＨＰ溶媒をすべて一度に蒸発させることにより導電性の低いフィルムをもたらすことを示している。
【誤訳訂正７】
【訂正対象書類名】明細書
【訂正対象項目名】０１０４
【訂正方法】変更
【訂正の内容】
【０１０４】
グラフェンは、例えば、前者の場合、誘電材料として有益な光学特性または電気特性を提示すればよい変則的な分極率を示すことが期待される。
１１．難燃性材料
その高い比率の熱伝導性が燃焼を支えるのに必要な温度より低く物質の表面温度を低下させるのに役立つグラフェンシートを用いて難燃性の材料を構築してもよい。そのような材料は、例えば、溶媒にグラフェンシートを分散し、次いで溶媒をポリマーマトリクスに導入することによって調製してもよい。次いで溶媒が抽出されてもよい。或いは、溶媒自体を重合してもよい。この場合、バルクグラファイトの場合のように複合材料の強度または特性に有害に影響を及ぼさないように各要素にてグラフェンの積層数が限定されている
限り、個々のグラフェンシートは必要とされない。ポリマーマトリクスは溶媒の特性を有してグラフェンの分離を促進してもよい。次いでマトリクス中のグラフェンが別の材料、例えば、熱可塑性材料に組み入れられてもよく、またはそれ自体成形されてもよい。
１２．燃料電池
提案されているように、カーボンナノチューブ、フラーレンなどの代替品としてグラフェンシートを用いて燃料電池を構築してもよいと考えられる。
１３．バッテリー
再び、極めて低い抵抗および非常に広い表面積を提供する能力に頼ってグラフェンシートを同様に用いてバッテリー構造のための電極を創出または向上させてもよい。通常、グラフェンシートは、導電性ポリマーよりも低い電気抵抗を有する。さらにグラフェンシートの存在は、充填剤としての役目を果たし、マトリクスの機械的強度を高める。電極、光ファイバーとして、または酸化亜鉛および酸化スズのような他の物質の溶着の基礎として太陽電池の構築にグラフェンを使用してもよい。
１４．潤滑剤
個々のエントロピーが低い状態でグラフェンシートの熱力学的平衡に影響を及ぼし、さらに高いエントロピー状態で一緒に回収されるとき、溶媒特性を制御することによって達成されるように、互いに完全に分離しない、例えば、１０〜１００のシートであるグラフェンシートを利用して潤滑剤を配合してもよい。グラフェンシートは、最も微細に粉末化したグラファイトで得ることができるよりもさらに微細に分散された潤滑剤を提供する。さらに、潤滑剤は溶媒を含んで、さらに均一な分散、特に、封止されたまたは奥まった位置の表面の貫通を高めるためにグラフェンシート分離を促進してもよい。カーボンナノチューブについてグラフェンシートを代用する米国特許出願第２００２００９５８６０号および同第２００１００４１６６３号に記載された技法に従って構成される潤滑剤にグラフェンを使用することができるのは可能である。本発明者らが特定の理論に束縛されるのを望まない一方で、グラフェン粒子の相互滑り込みによって、または大気中の湿気の存在下で潤滑層として役立つ表面コートされたグラフェンによって潤滑が提供されてもよい。
１５．  燃料添加剤
グラフェンを使用して他の炭化水素の燃料および油と組み合わせられる燃料添加剤を創出してもよいと考えられる。グラフェンシートは、燃料添加剤のためのキャリアを提供してもよいし、燃料やエンジンの潤滑のためにアンチノック特性に寄与してもよいし、燃料のエネルギー密度を高めてもよい。
１６．触媒表面
グラフェンシートは、触媒の構築のためのマトリクスを提供してもよく、またはそれ自体で触媒として役立ってもよい。再び、グラフェンマトリクスの広い表面積が、触媒の反応性表面を改善するのに役立ってもよい。
１７．活性炭フィルタ
同様に、グラフェンシートの溶媒生成およびグラフェンシートの広い表面積のマトリクスへの再結合によってグラフェンは、活性炭フィルタのベースを提供してもよい。
１８．自動車のタイヤ
グラフェンシートを材料に添加してその電気伝導性または熱伝導性を改善してもよく、特にその目的でエラストマーに添加してもよい。特定の例は、さもなければその寿命を限定しうる熱の改善された分布を提供するグラフェンを組み入れるタイヤの製造である。
１９．流量センサ
グラフェンシートを使用して、２つの伝導性要素の間に配置された液体にグラフェンシートを導入することによって液体の流れの方向に沿った液体の流れ速度を測定するための新規の流量センサを構築してもよい。２つの伝導性要素を適応させて液体の流れの速度の関数として磁場においてグラフェンシートによって生成される抵抗または電気の変化を測定する。
２０．薬剤キャリアおよび造影剤
グラフェンシートは、生体に導入されてもよい薬剤のキャリアとしての使用または医療
用画像システムのための造影剤としての使用を見つけ出してもよい。グラフェンの自然のままの炭素は生体適合性であるはずであり、グラフェンの表面を、例えば、溶液である場合、官能化して薬剤分子へ連結させることができる。
２１．追跡用添加剤
サイズによって仕分けられたグラフェンシートは、例えば、追跡用添加剤として使用して物質または追跡物としての物質を同定することができる。
２２．日焼け止め剤
グラフェンシートを局所塗布される溶液に組み入れ、紫外線日焼け止め剤を提供してもよい。図３１〜３３を参照して、グラフェンは、紫外線の有意な減衰を提供する一方で可視光周波数に対しては実質的に明瞭である。グラフェンのさらなる本発明の溶液を創り、例えば、カカオ脂などの天然もしくは合成の油、またはＰＥＧ−６のようなキャリア流体とそれを混合することによって日焼け止め剤を調製することができる。次いで溶媒を、例えば、蒸発によって抽出し、日焼け止め剤として皮膚に塗布されるコロイドまたは粘性の懸濁液にグラフェンを保ってもよい。或いは、プラスチックの薄膜のようなマトリクス材にグラフェンを組み入れ、下にあるポリマーの分解に対して紫外線耐性を提供してもよい。
２３．熱力学的安定複合材料
グラフェンシートをポリマー材料に組み入れて複合材料を形成し、それら材料の電気的特性または機械的特性を変化させてもよい。そのような合成には幾つかの技法を用いてもよい。先ず、グラフェンまたはカーボンナノチューブに対して良好な熱力学的溶媒を提供するポリマーまたはモノマーにグラフェンおよびカーボンナノチューブ、もしくはグラフェンまたはカーボンナノチューブを溶解してもよい。ポリウレタンが良好な溶媒ポリマーであると思われる。グラフェンまたはカーボンナノチューブを低粘性の溶媒（例えば、ＮＭＰ、ＣＨＰ）と混合し、次いで溶液としてポリマーに添加してもよいが、前者の溶媒は次いでポリマーの外へ蒸発させてもよく、ポリマーは熱力学的懸濁液にてグラフェンまたはカーボンナノチューブを保持したままである。或いは、例えば、冷却（熱可塑性のために）に先立ってグラフェンまたはカーボンナノチューブを液化ポリマーに直接組み入れてもよい。
【誤訳訂正８】
【訂正対象書類名】明細書
【訂正対象項目名】０１１１
【訂正方法】変更
【訂正の内容】
【０１１１】
さらに、上記溶媒のそれぞれは、グラフェンとの真溶液を形成するその能力に関して常温および常圧にて検証された。温度および圧力、もしくは温度または圧力の変化は溶媒の能力を変え、特定の炭素同素体との溶液を形成することが考えられる。その結果、常温および常圧では溶液を形成できないかまたは非常に低い濃度の炭素同素体との溶液しか形成できない溶媒が、高い温度および高い圧力、もしくは高い温度または高い圧力で効果的になることも熟考される。
発明の範囲の概略
以下を含む複数の発明が本明細書で開示される。
Ａ．機器およびその使用方法
１．溶媒／溶質系の特性を調べるための方法であって、
（ａ）溶媒質を測定し、複数の異なった溶媒について溶質の溶解における溶媒の有効性を指し示し、各溶媒は既知の固有の特性を有し、溶媒質は、０．５ｍｇ／ｍＬ未満の範囲の溶質濃度で異なった各溶媒についての溶質の溶液のレイリー散乱の測定に由来することと；
（ｂ）固有の特性の関数として溶媒質の測定値に曲線をあてはめることと；
（ｃ）曲線にて局在の極度を見つけ出し、所望の固有の特性の値を同定することと；
（ｄ）所望の固有の特性の値に近似する固有の特性を有する溶媒を同定すること
という工程を含む方法。
２．溶媒質の測定値が混合のエンタルピー、フローリー・ハギンズのパラメータχおよび第２のビリアル係数から成る群の少なくとも１つとして表現される１の方法。
３．固有の特性が、表面張力、表面エネルギーおよびヒルデブランドのパラメータから成る群から選択される１の方法。
４．異なった固有の特性を有する溶媒の少なくとも２つが、異なった比率の２つの溶媒の混合物である１の方法。
５．溶質の種々の濃度が、溶質分子が一緒に凝集する凝集点の上下の濃度を含み、光散乱と濃度を記載するデータに不連続な関数をあてはめて凝集点を同定する工程を含む１の方法。
６．溶媒／溶質系の特性を調べるための装置であって、
光源と；
光源から光を受け取り、その中に含有される物質を介して光を通す試料チャンバと；
試料チャンバにおける物質の散乱によって影響を受けた光の強度を検出する光センサと；異なった濃度の溶質と共に溶媒の一連の試料を試料チャンバに導入する系と；
保存されたプログラムを実行し、光センサからの光を受け取って、
（ａ）受け取った光をモニターして、試料チャンバに導入された複数の異なった溶媒について溶液の溶媒質を決定し（各溶媒は既知の固有の特性を有する）、
（ｂ）固有の特性の関数として溶媒質の測定値に曲線をあてはめ、
（ｃ）曲線における局在の極度を同定して所望の固有の特性の値を決定し、
（ｄ）所望の固有の特性の値の指示を出力するコンピュータとを備える装置。
７．出力には、混合のエンタルピー、フローリー・ハギンズのパラメータχおよび第２のビリアル係数から成る群の少なくとも１つとして表現される溶媒質の測定値が含まれる６の装置。
８．所望の固有の特性は、表面張力、表面エネルギーおよびヒルデブランドのパラメータから成る群から選択される単位で表現される６の装置。
９．コンピュータが保存されたプログラムを実行して、溶液の飽和点の上下の濃度を含む種々の濃度で各溶液を測定し、光散乱と濃度を記載するデータにて不連続性を同定して不連続性にて溶液の飽和を示す凝集点を同定する工程を含む６の装置。
１０．指示が溶質の濃度に対する溶媒質のプロットである６の装置。
１１．光源から試料チャンバへと通過する光の方向に実質的に垂直な角度で光センサによって散乱が検出される６の装置。
１２．溶媒における溶質の凝集濃度を決定する方法であって、
（ａ）分子の種々の濃度にて溶媒における溶質の光散乱を測定することと；
（ｂ）溶媒における溶質の光散乱と濃度との間の機能的関係から溶媒の溶媒質を評価することと；
（ｃ）溶質の凝集濃度を示す機能的関係において不連続性を同定することと；
（ｄ）凝集濃度の指示を出力することという工程を含む方法。
１３．溶液の溶媒の溶媒質の特性を調べるための装置であって、
単色光源と；
その中に含有される物質を介して通過させる単色光源からの光を受け取る試料チャンバと；
試料チャンバを通過した後の光を受け取り、試料チャンバにおける物質の散乱によって影響を受けた光の強度を検出する光センサと；
異なった濃度の溶質と共に一連の試料溶液を試料チャンバに導入するポンプ系と；
保存されたプログラムを実行し、光センサからの光を受け取って、
（ａ）０．５ｍｇ／ｍＬ未満の範囲の種々の溶質濃度にて溶液の光散乱を測定し；
（ｂ）光散乱と濃度との間の機能的関係から溶液における溶媒の溶媒質を評価し、工程（ａ）の測定値にあてはめ、
（ｃ）溶媒質の指示を出力するコンピュータとを備える装置。
１４．単色光源がレーザであり、光センサが光電子増倍管とカウンターシステムである１３の装置。
１５．指示が、濃度に対する溶媒質のプロットである１３の装置。
１６．種々の濃度が溶液の凝集点の上下の濃度を含み、機能的関係の不連続性を同定して凝集点を決定する１３の装置。
１７．出力の指示が、混合のエンタルピー、フローリー・ハギンズのパラメータχおよび第２のビリアル係数から成る群から選択される単位を有する量である１３の装置。
１８．溶質の相互作用を特徴付ける装置であって、
光源と；
光源から光を受け取り、その中に含有される物質を介して光を通す試料チャンバと；
試料チャンバにおける物質の散乱によって影響を受けた光の強度を検出する光センサと；異なった濃度の第１の溶質と共に第１の溶液の一連の試料を試料チャンバに導入し、異なった濃度の第２の溶質と共に第２の溶液の一連の試料を試料チャンバに導入し、異なった濃度の第１と第２の溶質の混合物と共に第３の溶液の一連の試料を試料チャンバに導入する系と；
保存されたプログラムを実行し、光センサからの光を受け取って、
（ａ）受け取った光をモニターして、第１、第２および第３の溶液における溶液の質を決定し、
（ｂ）第３の溶液と第１および第２の溶液の受け取った光の数学的組み合わせの間での受け取った光の偏差を決定し、
（ｃ）決定された偏差に基づいて第１と第２の溶質の間の相互作用の指示を出力するコンピュータとを備える装置。
１９．溶質の相互作用の特性を調べるための装置であって、
光源と；
光源から光を受け取り、その中に含有される物質を介して光を通す試料チャンバと；
試料チャンバにおける物質の散乱によって影響を受けた光の強度を検出する光センサと；異なった濃度の第１の溶質と共に第１の溶液の一連の試料を試料チャンバに導入し、異なった濃度の第２の溶質と共に第２の溶液の一連の試料を試料チャンバに導入し、異なった濃度の第１と第２の溶質の混合物と共に第３の溶液の一連の試料を試料チャンバに導入する系と；
保存されたプログラムを実行し、光センサからの光を受け取って、
（ａ）受け取った光をモニターして、第１、第２および第３の溶液における溶液の質を決定し、
（ｂ）第３の溶液と第１および第２の溶液の受け取った光の数学的組み合わせの間での受け取った光の偏差を決定し、
（ｃ）決定された偏差に基づいて第１と第２の溶質の間の相互作用の指示を出力するコンピュータとを備える装置。
Ｂ．グラフェン用の溶媒およびその使用方法
１．グラフェンの溶液を形成するのに使用するための溶媒であって、約０．０１未満のカイ値を特徴とする溶媒。
２．溶媒のカイ値が約０．００〜約−０．１３である１の溶媒。
３．グラフェンの溶液を形成するのに使用するための溶媒であって、約３８．４ｍＪ／ｍ２〜約４０．４ｍＪ／ｍ２の間の表面張力の値を特徴とする溶媒。
４．溶媒の表面張力の値が約３８．８ｍＪ／ｍ２〜約４０．０ｍＪ／ｍ２の間である３の溶媒。
５．溶媒の表面張力の値がおよそ３９．４ｍＪ／ｍ２である４の溶媒。
６．グラフェンの溶液を形成するのに使用するための溶媒であって、約０．０５ｍｇ／ｍＬを超える溶媒内でのグラフェンの分散限界を特徴とする溶媒。
７．溶媒がピロリドンである６の溶媒。
８．溶媒が、ＣＨＰ、ＮＭＰおよびこれらの混合物から成る群から選択される６の溶媒。１０．ａ）グラフェンと
ｂ）約０．０５ｍｇ／ｍＬを超える溶媒内でのグラフェンの分散限界を特徴とする溶媒とを含む溶液。
１１．溶媒が、ＣＨＰ、ＮＭＰおよびこれらの混合物から成る群から選択される１０の溶媒。
１２．溶媒が、およそ２：１の比率のＣＨＰとＮＭＰの混合物である１１の溶液。
１３．グラフェンとの溶液を形成するのに使用するための溶媒であって、１）溶媒におけるグラフェンの種々の濃度にて溶媒についてのレイリー散乱のデータから得られる溶媒の溶媒質の値と、２）溶媒の固有の特性との間の計算された関係を有することを特徴とする溶媒であり、その際、溶媒の溶媒質の値は、溶媒が選択されたグラフェンと共に熱力学的に安定な溶液を形成することが可能であることを示す溶媒。
１４．溶媒質の値が、カイ、第２のビリアル係数および溶媒についての混合のエンタルピーから成る群から選択される１３の溶媒。
１５．溶媒についての固有の特性が、溶媒の表面張力、溶媒の表面エネルギーおよび溶媒のヒルデブランドのパラメータから成る群から選択される１３の溶媒。
１６．レイリー散乱のデータと固有の特性が常温および常圧で得られる１３の溶媒。
１７．ａ）グラフェンと
ｂ）１２の溶媒を含む溶液。
１８．溶液が常温および常圧で形成される１７の溶液。
１９．変化する物性を有するグラフェンシートを仕分けする方法であって、
ａ）第１の範囲内での物性値を有する群の第１の部分と第１の範囲とは区別される第２の範囲内での物性値を有する群の第２の部分を有するグラフェンシートの群を提供することと；
ｂ）第１の溶媒をグラフェンシートの群に適用して群の第１の部分を溶解することと；
ｃ）第１の溶媒に溶解した群の第１の溶媒と第１の部分を第１の部分から取り除くことという工程を含む方法。
２０．グラフェンシートの物性がサイズである１９の方法。
２１．グラフェンシートの群が、第１の範囲および第２の範囲とは区別可能な第３の範囲内での物性値を有する第３の部分を含み、方法がさらに
ａ）溶媒に溶解された群の第１の溶媒と第１の部分を第２の部分と第３の部分から取り除いた後、グラフェンシートの群に第２の溶媒を適用することと；
ｂ）第２の溶媒に溶解された群の第２の溶媒と第２の部分を第３の部分から取り除くことという工程を含む２０の方法。
２２．グラフェンシートの群に第１の溶媒を適用する工程が、常温および常圧にてグラフェンシートの群に第１の溶媒を適用することを含む２０の方法。
２３．バルクのグラファイトからグラフェンのシートを剥離する方法であって、
ａ）約３８．４ｍＪ／ｍ２〜約４０．４ｍＪ／ｍ２の間の表面張力の値、約０．０１未満のカイの値および約０．０５ｍｇ／ｍＬを超える溶媒内でのグラフェンの分散限界から成る群から選択される特性を有する溶媒を提供することと；
ｂ）溶媒の範囲内でバルクのグラファイトの量を置くことという工程を含む方法。
２４．先行する溶媒とグラフェンのいずれかを用いて形成される材料であって、溶媒が室温で固体材料である材料。
２５．約０．０１未満のカイの値を特徴とする溶媒で処理されたグラフェン。
２６．微量のＮＭＰを伴うグラフェン。
２７．グラフェンを含有する製品の製造における約０．０１未満のカイの値を特徴とする溶媒の使用。
２８．溶媒がイオン性液体である１の溶媒。
Ｃ．炭素同素体のための溶媒およびその使用方法
１．炭素同素体の溶液を形成するために使用される溶媒であって、自然のままの炭素同素
体について約−０．０８未満のカイの値を特徴とする溶媒。
２．溶媒のカイの値が約０．１１〜約−０．４の間である１の溶媒。
３．炭素同素体が、単層カーボンナノチューブおよび多層カーボンナノチューブから成る群から選択される１の溶媒。
４．炭素同素体が、自然のままのものである３の溶媒。
５．炭素同素体の溶液を形成するために使用される溶媒であって、約３７ｍＪ／ｍ２〜約４０ｍＪ／ｍ２の間の表面張力の値を特徴とする溶媒。
６．溶媒の表面張力の値が約３８ｍＪ／ｍ２〜約３９ｍＪ／ｍ２の間である５の溶媒。
７．溶媒の表面張力の値がおよそ３８．４ｍＪ／ｍ２である５の溶媒。
８．炭素同素体が、単層カーボンナノチューブおよび多層カーボンナノチューブから成る群から選択される５の溶媒。
９．炭素同素体の溶液を形成するために使用される溶媒であって、室温および大気圧にて約０．０２ｍｇ／ｍＬを超える溶媒内での炭素同素体の分散限界を特徴とする溶媒。
１０．溶媒における炭素同素体の分散限界が、室温および大気圧にて約０．２０ｍｇ／ｍＬを超える９の溶媒。
１１．溶媒がピロリドンである９の溶媒。
１２．溶媒が、ＣＨＰ、ＮＥＰ、ＮＭＰ、Ｎ８Ｐおよびこれらの混合物から成る群から選択される９の溶媒。
１３．炭素同素体が、ＳＷＮＴおよびＭＷＮＴから成る群から選択される９の溶媒。
１４．炭素同素体の溶液を形成するために使用される溶媒であって、０．００１４モル・ｍＬ／ｇ２を超える溶媒についての第２のビリアル係数の値を特徴とする溶媒。
１５．溶媒の第２のビリアル係数の値が、約０．００１６モル・ｍＬ／ｇ２〜約０．００２０モル・ｍＬ／ｇ２の間である１４の溶媒。
１６．炭素同素体の溶液を形成するために使用される溶媒であって、約６．０〜約６．５の間のヒルデブランドのパラメータの値を特徴とする溶媒。
１７．溶媒のヒルデブランドのパラメータの値が約６．２〜約６．４の間である１６の溶媒。
１８．ａ）ＳＷＮＴおよびＭＷＮＴから成る群から選択される炭素同素体と
ｂ）室温および大気圧にて約０．０２ｍｇ／ｍＬを超える溶媒内での炭素同素体の分散限界を特徴とする溶媒とを含む溶液。
１９．溶媒が、ＣＨＰ、ＮＥＰ、ＮＭＰ、Ｎ８Ｐおよびこれらの混合物から成る群から選択される１８の溶液。
２０．溶媒がおよそ５：１の比率でのＣＨＰとＮＥＰの混合物である１９の溶液。
２１．炭素同素体との溶液を形成するのに使用するための溶媒であって、１）溶媒における炭素同素体の種々の濃度にて溶媒についてのレイリー散乱のデータから得られる溶媒の溶媒質の値と、２）溶媒の固有の特性との間の計算された関係を有することを特徴とする溶媒であり、その際、溶媒の溶媒質の値は、溶媒が選択された炭素同素体と共に熱力学的に安定な溶液を形成することが可能であることを示す溶媒。
２２．溶媒質の値が、カイ、第２のビリアル係数および溶媒についての混合のエンタルピーから成る群から選択される２１の溶媒。
２３．溶媒についての固有の特性が、溶媒の表面張力、溶媒の表面エネルギーおよび溶媒のヒルデブランドのパラメータから成る群から選択される２１の溶媒。
２４．炭素同素体が、ＳＷＮＴおよびＭＷＮＴから成る群から選択される２１の溶媒。
２５．レイリー散乱のデータと固有の特性が常温および常圧で得られる２１の溶媒。
２６．ａ）ＳＷＮＴおよびＭＷＮＴから成る群から選択される炭素同素体と
ｂ）ＣＨＰとを含む溶液。
２７．溶液が常温および常圧で形成される２６の溶液。
２８．変化する物性を有する炭素同素体を仕分けする方法であって、
ａ）第１の範囲内で物性値を有する群の第１の部分と、第１の範囲とは区別できる第２の範囲内で物性値を有する群の第２の部分とを有する炭素同素体の群を提供することと、
ｂ）炭素同素体の群に第１の溶媒を適用して群の第１の部分を溶解することと；
ｃ）第１の溶媒に溶解した群の第１の溶媒と第１の部分を第１の部分から取り除くことという工程を含む方法。
２９．同素体の群についての物性が、長さ、直径、種類、壁の数およびキラル性から成る群から選択される２８の方法。
３０．炭素同素体の群が、第１の範囲および第２の範囲とは区別できる第３の範囲内で物性値を有する第３の部分を含み、方法が、
ａ）溶媒に溶解された群の第１の溶媒と第１の部分を第２の部分と第３の部分から取り除いた後で炭素同素体の群に第２の溶媒を適用することと；
ｂ）第２の溶媒に溶解した群の第２の溶媒と第２の部分を第３の部分から取り除くことという工程をさらに含む２８の方法。
３１．炭素同素体の群に第１の溶媒を適用する工程が、常温および常圧で炭素同素体の群に第１の溶媒を適用することを含む２８の方法。
３２．先行する溶媒と炭素同素体のいずれかを用いて形成される材料であって、溶媒が室温で固体材料である材料。
３３．自然のままの炭素同素体について約−０．０８未満のカイの値を特徴とする溶媒で処理された炭素同素体。
３４．炭素同素体を含有する製品の製造における約０．０８未満のカイの値を特徴とする溶媒の使用。
３５．溶媒がイオン性液体である１の溶媒。
ナノ結晶性セルロースのための溶媒およびその使用方法
１．ナノ結晶性セルロースの溶液を形成するのに使用される溶媒であって、約０未満のカイの値を特徴とする溶媒。
２．溶媒のカイの値が約０．００〜約−０．０５の間である１の溶媒。
３．溶媒が、ＤＭＳＯ、ＮＭＰおよびこれらの混合物から成る群から選択される１の溶媒。
４．先行する溶媒とナノ結晶性セルロースのいずれかを用いて形成される材料であって、溶媒が室温で固体材料である材料。
５．自然のままのナノ結晶性セルロースについて約０未満のカイの値を特徴とする溶媒で処理されたナノ結晶性セルロース。
６．ナノ結晶性セルロースを含有する製品の製造における約０未満のカイの値を特徴とする溶媒の使用。
７．溶媒がイオン性液体である１の溶媒。
日焼け止め材
１．（ｉ）視覚的に透明なグラフェンフレークと
（ｉｉ）化粧用にまたは薬学的に許容可能な送達系またはキャリアをベースにした組成物とを含むＵＶ吸収組成物。